(57)【要約】  セラミック複合シート１０は、焼成セラミック層３と、焼成セラミック層３の少なくとも片面に接着された樹脂材層４とを備える。焼成セラミック層３は、複数の分割ライン２ａ，２ｂに沿って細片に分割され、焼成セラミック層３の複数の分割ライン２ａ，２ｂは、第１方向に延びる第１方向群と、第１方向群とは異なる方向に延びる第２方向群とを備える。そして、第１方向群に対して、第２方向群の単位幅当たりの平均分割ライン数が多く設定されている。
2016092735.tif 000002
【特許請求の範囲】
【請求項１】
焼成セラミック層と、該焼成セラミック層の少なくとも片面に接着された樹脂材層とを備えたセラミック複合シートであって、
前記焼成セラミック層が複数の分割ラインに沿って細片に分割され、
前記焼成セラミック層の複数の分割ラインは、第１方向に延びる第１方向群と、該第１方向群とは異なる方向に延びる第２方向群とを備え、
前記第１方向群に対して、前記第２方向群の単位幅当たりの平均分割ライン数が多いことを特徴とするセラミック複合シート。
【請求項２】
前記第１方向群と前記第２方向群とが直交しており、前記第１方向群に対する前記２方向群の単位幅当たりの平均分割ライン数の比率が１．３以上５．０以下であることを特徴とする請求項１に記載のセラミック複合シート。
【請求項３】
前記第１方向群に対する前記第２方向群の単位幅当たりの平均分割ライン数の比率が１．３以上５．０以下であり、かつ前記第１方向群の平均分割ライン数が１ｃｍ幅当たり１本〜２０本であり、前記第２方向群の平均分割ライン数が１ｃｍ幅当たり１．３本〜２６本であることを特徴とする請求項１に記載のセラミック複合シート。
【請求項４】
焼成セラミック層と、該焼成セラミック層の少なくとも片面に接着された樹脂材層とを備えたセラミック複合シートであって、
前記焼成セラミック層が複数の分割ラインに沿って細片に分割され、
前記焼成セラミック層の複数の分割ラインは、第１方向に延びる第１方向群と、該第１方向群とは異なる方向に延びる第２方向群とを備え、
前記第１方向群の端面に比し、前記第２方向群の端面が平面状態に維持し易くなっていることを特徴とするセラミック複合シート。
【請求項５】
焼成セラミック層と、該焼成セラミック層の少なくとも片面に接着された樹脂材層とを備えたセラミック複合シートであって、
前記セラミック複合シートは、長方形状からなり、
前記焼成セラミック層が複数の分割ラインに沿って細片に分割され、
前記焼成セラミック層の複数の分割ラインは、前記長方形状の短辺と平行な方向に形成された第１方向群と、前記長方形状の長辺と平行な方向に形成された第２方向群とを備え、
前記第１方向群に対して、前記第２方向群の単位幅当たりの平均分割ライン数が多いことを特徴とするセラミック複合シート。
【請求項６】
焼成セラミック層と、該焼成セラミック層の少なくとも片面に接着された樹脂材層とを備えたセラミック複合シートであって、
前記セラミック複合シートは、短い横辺と相対的に長い縦辺を備えるＬ字状、コ字状或いはＩ字状からなり、
前記焼成セラミック層が複数の分割ラインに沿って細片に分割され、
該焼成セラミック層の複数の分割ラインは、前記横辺と平行な方向に形成された第１方向群と、前記縦辺と平行な方向に形成された第２方向群とを備え、
前記第１方向群に対して、前記第２方向群の単位幅当たりの平均分割ライン数が多いことを特徴とするセラミック複合シート。
【請求項７】
所定形状のセラミックグリーンシートを焼成して、焼成セラミック層を形成する焼成工程と、
前記焼成セラミック層の少なくとも片面に、粘着材層を介して、樹脂層を粘着してセラミック複合シートを形成するラミネート工程と、
ラミネートされた前記セラミック複合シートを、分割装置に通して、前記焼成セラミック層を第１方向群と該第１方向群とは異なる第２方向群とを備えた分割ラインで細片に分割し、かつ前記樹脂層は分割しない分割工程とを有し、
前記分割工程では、前記第１方向群に対して、前記第２方向群の単位幅当たりの平均分割ライン数を多くすることを特徴とするセラミック複合シートの製造方法。
【請求項８】
前記ラミネート工程で前記焼成セラミック層の端面を含む部分を前記樹脂層で覆うことを特徴とする請求項７に記載のセラミック複合シートの製造方法。
【請求項９】
前記第１方向群と前記第２方向群とは直交しており、
前記第１方向群に対する前記第２方向群の単位幅当たりの平均分割ライン数の比率が１．３以上５．０以下であることを特徴とする請求項７または請求項８に記載のセラミック複合シートの製造方法。
【請求項１０】
前記第２方向群に対する前記第１方向群の単位幅当たりの平均分割ライン数の比率が１．３以上５．０以下であり、かつ該第１方向群の平均分割ライン数が１ｃｍ幅当たり１本〜２０本であり、前記第２方向群の平均分割ライン数が１ｃｍ幅当たり１．３本〜２６本であることを特徴とする請求項７または請求項８に記載のセラミック複合シートの製造方法。
【請求項１１】
前記焼成工程の前に、前記セラミックグリーンシートに前記第１方向群と前記第２方向群とに相当する平行な誘引溝を予め設け、
前記分割工程において、前記セラミック複合シートを前記誘引溝にて前記第１方向群と前記第２方向群とに分割することを特徴とする請求項７〜請求項１０のいずれか１項に記載のセラミック複合シートの製造方法。
【請求項１２】
前記焼成工程の前に、前記セラミックグリーンシートに前記第１方向群のみに相当する平行な誘引溝を予め設け、
前記分割工程において、前記セラミック複合シートを前記分割装置に通して前記誘引溝に沿って前記第１方向群に分割した後、前記第１方向群に分割されたセラミック複合シートを前記分割装置に通して前記第２方向群に分割することを特徴とする請求項７〜請求項１０のいずれか１項に記載のセラミック複合シートの製造方法。
【請求項１３】
前記分割工程で前記セラミック複合シートを分割する分割装置は、互いに対向して接触する２つのローラからなるローラ対を備え、
前記セラミック複合シートを、前記ローラ対の間に通して分割することを特徴とする請求項７〜請求項１２のいずれか１項に記載のセラミック複合シートの製造方法。
【請求項１４】
前記分割工程では、前記セラミック複合シートを前記ローラ対に通して前記第１方向群に沿うように分割し、
前記ローラ対を通る前記セラミック複合シートの向きを前記第１方向群と異なる前記第２方向群に変えて前記ローラ対に通して前記第２方向群に沿うように分割することを特徴とする請求項１３に記載のセラミック複合シートの製造方法。
【請求項１５】
前記分割装置は、前記ローラ対の後方側に別のローラ対を備え、
前方側にある前記ローラ対を通して前記第１方向群に沿うように分割し、
前記セラミック複合シートの方向を前記第１方向群と異なる前記第２方向群にして、後方側にある前記ローラ対を通して前記第２方向群に沿うように分割することを特徴とする請求項１３に記載のセラミック複合シートの製造方法。
【請求項１６】
前記ローラ対は、一方のローラが他方のローラに圧接されて、前記一方のローラの表面に、前記他方のローラの表面に沿って円弧状の凹みが形成されており、
前記ローラ対の間に前記セラミック複合シートを通して分割することを特徴とする請求項１４または請求項１５に記載のセラミック複合シートの製造方法。
【発明の詳細な説明】
【技術分野】
【０００１】
本発明は、焼成セラミック層の少なくとも片面に樹脂材層が接着され、セラミック層が細片に分割されたセラミック複合シート及びその製造方法に関する。
【背景技術】
【０００２】
一般に、電子機器などには、その電子機器から放射される電磁波を吸収し、電子機器などに侵入する電磁波を吸収するため、アモルファス磁性体、焼結フェライト磁性体、フェライト等の磁性粉体とバインダー樹脂とから成る複合磁性体や、焼結フェライト等の磁性体にフィルム（樹脂材層）を貼り合わせたセラミック複合シートが装着されている。特に、アンテナコイルを使用して電磁波で通信を行うＲＦＩＤ（Ｒａｄｉｏ ＦｒｅｑｕｅｎｃｙＩＤｅｎｔｉｆｉｃａｔｉｏｎ）タグにおいては、アンテナコイルの近傍、例えば、後側に金属のような導電性部材が存在した場合、送受信が困難になることがあるため、交信感度を上げるためＲＦＩＤタグのアンテナコイルと導電性部材との間に高透磁率のセラミック複合シートを配置する。【０００３】
また、上述のごとく、アンテナをＦＰＣなどの可撓性のある電子材料で平面形状にして作製し、このアンテナ基板に、電子機器内での金属の影響を低減し、良好な通信特性が得られるように、セラミック複合シートが取り付けられる。この場合に、貼り付け部分の凹凸に合わせて貼り付けられるようにするために、焼成セラミック層を細片に分割しておき、フレキシブルなシートとして用いることが一般的に行われている。そして、分割した細片の分離を防止するとともに、細片に分割した部分からの粉落ち（ここで、「粉落ち」とは、セラミック破片等の微粉が外れて落ちることを言う。）を防止するために、焼成セラミック層の両表面に、粘着材層を備える樹脂フィルム（樹脂材層）を貼り合わせてから、細片に分割することが行われている。これにより、細片の分割面からの粉落ちが防止されるようになる。【０００４】
この場合に、焼成セラミック層を細片に分割する方法として、セラミック複合シートをローラに通す方法が行われている。例えば、特許文献１に示すように、電子機器に装着される高透磁率のセラミック複合シートとして、焼成セラミック層の一方の表面に樹脂材層及び粘着材層からなる積層材層が設けられたセラミック複合シートを使用し、支持プレートがローラの周囲をほぼ直角に曲がるように沿って設けられ、この支持プレート上のセラミック複合シートが同様に曲げられてローラの周りを回ることで分割する方法が開示されている。【０００５】
また、特許文献２において台紙上に所定間隔で載せたセラミック複合シートをローラの周りを約半周させることで方向を変換させてセラミック層を分割する方法や、径の異なるニップローラ間を通して分割する方法が開示されている。
【先行技術文献】
【特許文献】
【０００６】
【特許文献１】特開２０１２−０４５１２１号公報
【特許文献２】特許４３６９５１９号公報
【発明の概要】
【発明が解決しようとする課題】
【０００７】
上記特許文献１や特許文献２では、ローラの周りに沿って９０°又は略逆向きに方向を大きく変更して、セラミック複合シートを通すことで、セラミック層が分割される。この場合、複数の平行な分割ラインからなる分割ライン群は、縦ライン群及び横ライン群同士が直角になっており、縦ライン群と横ライン群とで個々に分割される細片は縦横の長さが同じである。【０００８】
そのため、セラミック複合シートを対象部品の貼り付け部分の凸凹に合わせて貼り付ける作業において、シートが縦方向及び横方向に対して、撓み易さが同じであるため、作業者がシートを手に持った際に取扱いが難しく、例えば、シートに柔軟性がありすぎるとシートが上下に動くため、所定の貼付位置へ貼り付けることが困難になり、作業に時間がかかる等の課題があった。【０００９】
本発明はかかる点に鑑みてなされたものであり、シートにおける対象部品の貼り付け部分の凸凹への追従性と貼り付け作業の容易性を両立することができるセラミック複合シート及びその製造方法を提供することにある。
【課題を解決するための手段】
【００１０】
上記の目的を達成するために、本発明では、セラミック複合シートのセラミック層を分割する際に、異なる分割方向で、単位幅当たりの平均分割ライン数を変えて、取り扱い易くなるようにした。【００１１】
具体的には、本発明の第１のセラミック複合シートは、焼成セラミック層と、焼成セラミック層の少なくとも片面に接着された樹脂材層とを備えたセラミック複合シートであって、焼成セラミック層が複数の分割ラインに沿って細片に分割され、焼成セラミック層の複数の分割ラインは、第１方向に延びる第１方向群と、第１方向群とは異なる方向に延びる第２方向群とを備え、第１方向群に対して、第２方向群の単位幅当たりの平均分割ライン数が多いことを特徴とする。【００１２】
同構成によれば、セラミック複合シートが、第１方向群と平行な方向で撓み難く、第２方向群と平行な方向で撓み易くなるため、作業者が手に持った際に取り扱い易く、作業の安定感に優れる。また、対象部品の所定の位置に合わせることが容易となり、対象部品の凸凹に応じた貼り付け作業が安定し、作業者によるばらつきを防止できる。例えば、製品の凸凹の多い方や凸凹の差が大きい方に撓み易い方を合わせて貼り合わせて、位置合わせをする場合に、撓みにくい方を位置合わせ側に合わせる、あるいは、貼る前に両面粘着テープの粘着層を露出させるために剥離シートを掴む場合に、撓み易い方を掴むようにして、剥離シートを剥がし易くすることができる等、作業性が大幅に向上する。【００１３】
本発明の第１のセラミック複合シートにおいては、第１方向群と第２方向群とが直交し、第１方向群に対する２方向群の単位幅当たりの平均分割ライン数の比率が１．３以上５．０以下であってもよい。【００１４】
同構成によれば、セラミック複合シートの第１方向群と第２方向群との撓み易さを、特定範囲に設定できるため、取り扱い易さが一層向上する。【００１５】
本発明の第１のセラミック複合シートにおいては、第１方向群に対する第２方向群の単位幅当たりの平均分割ライン数の比率が１．３以上５．０以下であり、かつ第１方向群の平均分割ライン数が１ｃｍ幅当たり１本〜２０本であり、第２方向群の平均分割ライン数が１ｃｍ幅当たり１．３本〜２６本であってもよい。【００１６】
同構成によれば、セラミック複合シートの第１方向群と第２方向群との撓み易さを、より一層特定範囲に設定しやすくなるため、取り扱い易さがより一層向上する。【００１７】
本発明の第２のセラミック複合シートは、焼成セラミック層と、焼成セラミック層の少なくとも片面に接着された樹脂材層とを備え、焼成セラミック層が複数の分割ラインに沿って細片に分割され、焼成セラミック層の複数の分割ラインは、第１方向に延びる第１方向群と、第１方向群とは異なる方向に延びる第２方向群とを備え、第１方向群の端面に比し、第２方向群の端面を平面状態に維持し易くする構成としてもよい。【００１８】
同構成によれば、上述の第１のセラミック複合シートによる効果と同様の効果が得られるとともに、対象部品の貼り付け表面の基準位置に合わせ易くなり、ズレを生じにくくなる。【００１９】
本発明の第３のセラミック複合シートは、焼成セラミック層と、焼成セラミック層の少なくとも片面に接着された樹脂材層とを備え、セラミック複合シートは、長方形状からなり、焼成セラミック層が複数の分割ラインに沿って細片に分割され、焼成セラミック層の複数の分割ラインは、長方形状の短辺と平行な方向に形成された第１方向群と、長方形状の長辺と平行な方向に形成された第２方向群とを備え、第１方向群に対して、第２方向群の単位幅当たりの平均分割ライン数を多くなるように設定してもよい。【００２０】
同構成によれば、上述の第１のセラミック複合シートによる効果と同様の効果が得られるとともに、対象部品の凸凹に応じて貼り付けできるとともに、作業者によるバラツキを防止できる。【００２１】
本発明の第４のセラミック複合シートは、焼成セラミック層と、焼成セラミック層の少なくとも片面に接着された樹脂材層とを備え、セラミック複合シートは、短い横辺と相対的に長い縦辺を備えるＬ字状、コ字状或いはＩ字状からなり、焼成セラミック層が複数の分割ラインに沿って細片に分割され、焼成セラミック層の複数の分割ラインは、横辺と平行な方向に形成された第１方向群と、縦辺と平行な方向に形成された第２方向群とを備え、第１方向群に対して、第２方向群の単位幅当たりの平均分割ライン数が多くなるように設定してもよい。【００２２】
同構成によれば、上述の第１のセラミック複合シートによる効果と同様の効果が得られるとともに、Ｌ字状、コ字状或いはＩ字状からなるセラミック複合シートに対しても、貼り付けなどの取り扱い作業性が大幅に改善される。【００２３】
本発明のセラミック複合シートの製造方法は、所定形状のセラミックグリーンシートを焼成して、焼成セラミック層を形成する焼成工程と、焼成セラミック層の少なくとも片面に、粘着材層を介して、樹脂材層を粘着してセラミック複合シートを形成するラミネート工程と、ラミネートされたセラミック複合シートを、分割装置に通して、焼成セラミック層を第１方向群と第１方向群とは異なる第２方向群とを備えた分割ラインで細片に分割し、かつ樹脂層は分割しない分割工程とを有し、分割工程では、第１方向群に対して、第２方向群の単位幅当たりの平均分割ライン数を多くすることを特徴とする。【００２４】
同構成によれば、第１方向群と平行な方向で撓み難く、第２方向群と平行な方向で撓み易くなるセラミック複合シートを得ることができるため、作業者が手に持った際に取り扱い易く、作業の安定感に優れるセラミック複合シートを提供することができる。また、対象部品の所定の位置に合わせることが容易になるとともに、対象部品の凸凹に応じた貼り付け作業が安定し、作業者によるばらつきを防止できるセラミック複合シートを提供することができる。例えば、製品の凸凹の多い方や凸凹の差が大きい方に撓み易い方を合わせて貼り合わせて、位置合わせをする場合に、撓みにくい方を位置合わせ側に合わせる、あるいは、貼る前に両面粘着テープの粘着層を露出させるために剥離シートを掴む場合に、撓み易い方を掴むようにして、剥離シートを剥がし易くすることができる等、作業性を大幅に向上することができるセラミック複合シートを提供することができる。【００２５】
本発明のセラミック複合シートの製造方法においては、ラミネート工程で焼成セラミック層の端面を含む部分を樹脂層で覆ってもよい。【００２６】
同構成によれば、上述の効果が得られるとともに、焼成セラミック層の端面の露出がなく、端面からの粉落ちが防止されたセラミック複合シートを提供することができる。【００２７】
本発明のセラミック複合シートの製造方法においては、第１方向群と第２方向群とは直交しており、第１方向群に対する第２方向群の単位幅当たりの平均分割ライン数の比率が１．３以上５．０以下であってもよい。【００２８】
同構成によれば、セラミック複合シートの第１方向群と第２方向群との撓み易さを、特定範囲に設定できるため、取り扱い易さが一層向上したセラミック複合シートを提供することができる。【００２９】
本発明のセラミック複合シートの製造方法においては、第２方向群に対する第１方向群の単位幅当たりの平均分割ライン数の比率が１．３以上５．０以下であり、かつ第１方向群の平均分割ライン数が１ｃｍ幅当たり１本〜２０本であり、第２方向群の平均分割ライン数が１ｃｍ幅当たり１．３本〜２６本であってもよい。【００３０】
同構成によれば、セラミック複合シートの第１方向群と第２方向群との撓み易さを、より一層特定範囲に設定しやすくなるため、取り扱い易さがより一層向上したセラミック複合シートを提供することができる。【００３１】
本発明のセラミック複合シートの製造方法においては、焼成工程の前に、セラミックグリーンシートに第１方向群と第２方向群とに相当する平行な誘引溝を予め設け、分割工程において、セラミック複合シートを誘引溝にて第１方向群と第２方向群とに分割する構成としてもよい。【００３２】
同構成によれば、確実に誘引溝で分割できるとともに、セラミック複合シートの第１方向群と第２方向群との撓み易さを、誘引溝により決定することができ、撓み易さの差異を明確に設定することができる。【００３３】
本発明のセラミック複合シートの製造方法においては、焼成工程の前に、セラミックグリーンシートに第１方向群のみに相当する平行な誘引溝を予め設けておき、分割工程において、セラミック複合シートを分割装置に通して誘引溝に沿って第１方向群に分割した後、第１方向群に分割されたセラミック複合シートを分割装置に通して第２方向群に分割する構成としてもよい。【００３４】
同構成によれば、確実に誘引溝で分割できるとともに、セラミック複合シートの第１方向群と第２方向群との撓み易さを、誘引溝により決定することができ、撓み易さの差異を明確に設定することができる。【００３５】
本発明のセラミック複合シートの製造方法においては、分割工程でセラミック複合シートを分割する分割装置は、互いに対向して接触する２つのローラからなるローラ対を備え、セラミック複合シートを、ローラ対の間に通して分割する構成としてもよい。【００３６】
同構成によれば、ローラ対で分割するため、セラミック複合シートを容易かつ確実に分割できる。【００３７】
本発明のセラミック複合シートの製造方法においては、分割工程では、セラミック複合シートをローラ対に通して第１方向群に沿うように分割し、ローラ対を通るセラミック複合シートの向きを第１方向群と異なる第２方向群に変えてローラ対に通して第２方向群に沿うように分割する構成としてもよい。【００３８】
同構成によれば、同一のローラ対を使用するため、設備をコンパクトにできる。【００３９】
本発明のセラミック複合シートの製造方法においては、分割装置は、ローラ対の後方側に別のローラ対を備え、前方側にあるローラ対を通して第１方向群に沿うように分割し、セラミック複合シートの方向を第１方向群と異なる第２方向群にして、後方側にあるローラ対を通して第２方向群に沿うように分割する構成としてもよい。【００４０】
同構成によれば、異なる方向のローラ対を設けるため、異なる方向、例えば、直角な方向に細片を分割できる。従って、貼り付ける対象部品の表面の凸凹に沿わせて、貼り合わせることができるセラミック複合シートを提供することができる。【００４１】
本発明のセラミック複合シートの製造方法においては、ローラ対は、一方のローラが他方のローラに圧接されて、一方のローラの表面に、他方のローラの表面に沿って円弧状の凹みが形成されており、ローラ対の間にセラミック複合シートを通して分割する構成としてもよい。【００４２】
同構成によれば、一方のローラの表面に、他方のローラの表面に沿って円弧状の凹みが形成されているため、確実に同じ大きさの細片に分割できる。
【発明の効果】
【００４３】
セラミック複合シートを貼り付ける際の貼り付け作業が容易になり、作業性が向上するとともに、貼り付け対象となる部品の凸凹に対応して、容易に貼り付け作業を行うことが可能になる。
【図面の簡単な説明】
【００４４】
【図１】本発明の実施形態１におけるセラミック複合シートの一部を示す断面図である。
【図２】本発明の実施形態１のセラミック複合シートの焼成セラミック層の分割状態を示す平面図である。
【図３】本発明の実施形態１のセラミック複合シートの製造方法を示すフローチャートである。
【図４】本発明の実施形態１のセラミック複合シートの焼成セラミック層を細片に分割する分割装置を示す概念図である。
【図５】図４の分割装置の一部を模式的に示す斜視図である。
【図６】図４の分割装置において、剛性の高い第一ローラに、剛性が低く弾性復元力のある第２ローラが接触して、第２ローラが第一ローラの表面の形状に沿って弾性変形している状態を示す説明図である。
【図７】図４の分割装置において、セラミック複合シートが移動して、両ローラに接触した状態を示す説明図である。
【図８】図４の分割装置において、セラミック複合シートが両ローラ間の一番狭い部分まで移動した状態を示す説明図である。
【図９】図４の分割装置において、セラミック複合シートが移動して、両ローラ間の一番狭い部分から更に先まで進んだ状態を示す説明図である。
【図１０】本発明の実施形態１のセラミック複合シートの製造方法を示す図である。
【図１１】本発明の実施形態１のセラミック複合シートの製造方法を示す図である。
【図１２】本発明の実施形態１のセラミック複合シートの製造方法を示す図である。
【図１３】本発明の実施形態１のセラミック複合シートの製造方法を示す図である。
【図１４】本発明の実施形態１のセラミック複合シートを、ＩＣと通信用ループアンテナとが一体化した識別タグの裏面に手作業で貼り付けている状態を示す図である。
【図１５】本発明の実施形態２のセラミック複合シートの製造方法を示すフローチャートである。
【発明を実施するための形態】
【００４５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００４６】
［実施形態１］
図１は、本発明の実施形態１に関わるセラミック複合シートの一部を示す断面図である。図１に基づいて、実施形態１のセラミック複合シートを説明する。
【００４７】
セラミック複合シート１０は、所定の形状（例えば、矩形状）の焼成セラミック層３の一方（図１では下側）の表面に粘着材層５が、また粘着材層５の表面側に樹脂材層４が、さらに樹脂材層４の表面側に別の粘着材層５がそれぞれ積層されて積層材層６が形成されている。また、この積層材層６の表面側に剥離シート８が積層され、他方（図１では上側）の表面に粘着材層５を介して樹脂材層４が積層されて保護材層７が形成された積層構造となっている。なお、図１の断面図では、説明の便宜上、各層の厚さは実際の厚さよりも誇張して示している。
【００４８】
焼成セラミック層３のセラミック材としては、フェライト等公知のものが使用される。フェライトとしては、ソフトフェライトであれば特に制限されるものではなく、公知のソフトフェライトを使用し得る。例えば、Ｍｎ−Ｚｎフェライト、Ｎｉ−Ｚｎフェライト、Ｎｉ−Ｚｎ−Ｃｕフェライト、Ｍｎ−Ｍｇフェライト、Ｌｉフェライト等が挙げられる。また、使用する電磁波の周波数に応じて組成が変更されたソフトフェライトを使用することもできる。
【００４９】
焼成セラミック層３の厚さは、０．０１ｍｍ〜５ｍｍであり、好ましくは０．０２〜３ｍｍ、より好ましくは０．０３〜１ｍｍである。厚さが０．０１ｍｍ未満の場合は、シートとしての取り扱いが難しくなり、セラミック複合シート１０の製造作業での歩留まりが悪くなる。５ｍｍを超える場合は、焼成セラミック層３の重量が大きくなり好ましくない。
【００５０】
焼成セラミックス層３の表面に設けられる樹脂材層４や粘着材層５で構成される積層材層６や保護材層７等の樹脂素材を含む層を総称して樹脂層という。
【００５１】
樹脂材層４及び粘着材層５が一体に設けられた積層材層６としては、両面粘着テープが挙げられる。両面粘着テープとしては、特に制限されるものではなく、公知の両面粘着テープを使用し得る。また、積層材層６として、焼成セラミック層３の片面に、粘着材層５、屈曲性且つ伸縮性を有する樹脂フィルム（又はシート）４、粘着材層５および剥離シート８を順次積層したものであってもよい。
【００５２】
焼成セラミック層３の積層材層６を形成した面と反対側の面に設ける保護材層７としては、焼成セラミック層３が分割線２ａ，２ｂで細片２ｃ（いずれも図２参照）に分割された場合に、破断することなく伸びる樹脂であれば、特に制限されるものではなく、公知の片面粘着テープを使用できる。例えば、ポリエステルフィルム粘着テープ等が挙げられる。保護材層７の厚さは、０．００１〜０．２ｍｍであり、好ましくは０．００５〜０．１５ｍｍであり、より好ましくは０．０１〜０．１ｍｍである。保護材層７の厚さが０．００１ｍｍ未満の場合は、破断しやすく粉落ちを防ぐことが困難である。０．２ｍｍを超える場合は、粉落ちを防ぐ効果が飽和するため、０．２ｍｍを超えて厚くする必要がない。
【００５３】
焼成セラミック層３の両側の面に設けられる積層材層６と保護材層７の組み合わせは特に制限されるものではない。また、焼成セラミック層３の両側に積層材層６を設けても良く、焼成セラミック層３の両側に保護材層７を設けてもよい。
【００５４】
図２に示すように、セラミックグリーンシート２の一方の面に、焼成前に誘引溝２ａ，２ｂを予め形成することがある（なお、誘引溝によって分割ラインが形成されるため、両者は同じ符号を付して説明する）。この場合は、この誘引溝２ａ，２ｂが、分割ライン２ａ，２ｂになるため、誘引溝２ａ，２ｂは分割線２ａ，２ｂに沿って割れ目を誘引する溝であればよく、その形状や大きさ（深さ）は、特に限定されるものではない。また、誘引溝２ａ，２ｂは、連続溝でも断続溝でもよく、その分布形状は碁盤目形状でも、他の形状でもよい。例えば、特開２００５−１５２９３号公報等に開示されている誘引溝２ａ，２ｂを利用できる。従って、ここでは詳細な説明は省略する。誘引溝２ａ，２ｂの断面形状は、焼成セラミック層３が誘引溝２ａ，２ｂで分割可能であれば、特に限定されるものではない。
【００５５】
保護材層７は、焼成セラミック層３が誘引溝（分割ライン）２ａ，２ｂで分割可能で、焼成セラミック層３に屈曲性を付与することができ、かつ、焼成セラミック層３が割れた際の透磁率の低下が少ないものが好ましい。特に、保護材層７は、焼成セラミック層３が誘引溝２ａ，２ｂで山折されて分割ライン２ａ，２ｂで分割されても、破断することなく伸びる樹脂であればよく、特に制限はない。誘引溝２ａ，２ｂを設けた焼成セラミック層３の表面に保護材層７を形成することによって、焼成セラミック層３が誘引溝（分割線）２ａ，２ｂで分割された場合の粉落ちに対し、より信頼性および耐久性を高めることができるようになる。
【００５６】
次に、本発明のセラミック複合シ−ト１０の製造方法について、図３、及び図１０〜図１３に基づいて説明する。
【００５７】
本発明のセラミック複合シ−ト１０の製造方法は、図１０〜図１２に示すように、まず、ＰＥＴ等の樹脂フィルム１上に得られたセラミックグリーンシート２を所定の形状に切断した後、樹脂フィルム１を剥がして、セラミックグリーンシート２を得る。次に、図１３に示すように、セラミックグリーンシート２を焼成して焼成セラミック層３とし、その両面に上述した積層材層６と保護材層７とをラミネートして、セラミック複合シート１０を得る。その後、積層材層６と保護材層７とがラミネートされたセラミック複合シート１０の焼成セラミック層３を細片に分割し、更に、使用目的や使用製品に応じて、所望形状にプレス等の機械的手段或いはレーザー等で切断する。
【００５８】
より具体的には、まず、図１０に示すように、樹脂フィルム１上にセラミックグリーンシート２を形成する（ステップＳ１）。
【００５９】
なお、セラミックグリーンシート２は、公知の方法で製造することができる。例えば、セラミック粉末とバインダー樹脂と溶媒とを混合した後、樹脂フィルム（又は樹脂シート）１上にドクターブレード等で塗布してセラミックグリーンシート２を得る。
【００６０】
また、セラミックグリーンシート２は、あらかじめ所定の大きさ、形状に成形するようにしてもよく、連続したシートとして成形した後に所定の大きさ、形状に切断してもよい。この場合に、セラミックグリーンシート２を所定の大きさ、形状にする為の切断は、焼成処理までに行えばよい。
【００６１】
セラミックグリーンシート２は、セラミック粉末とバインダー樹脂と溶媒とを混合した後、粉末圧縮成形法、射出成形法、カレンダー法、押し出し法等を使用することによって得ることができる。なお、必要に応じてセラミックグリーンシート２を脱脂処理してもよい。
【００６２】
次に、図１１に示すように、セラミックグリーンシート２の片面に、割れ目（分割線）となる誘引溝２ａ，２ｂを形成する（ステップＳ２）。誘引溝２ａ，２ｂは、図２に示すように、縦横にマトリックス状に形成される。誘引溝２ａ，２ｂは、誘引溝２ａ，２ｂに対応する成形刃を押しつける等で形成される。なお、図２に示すように、複数の分割ライン２ａが第１方向Ｄ１に延びる第１方向群を構成するとともに、分割ライン２ａと直交する複数の分割ライン２ｂが第２方向Ｄ２に延びる第２方向群を構成している。即ち、第１方向群Ｄ１と第２方向群Ｄ２は直交する構成となっている。
【００６３】
そして、後述のごとく、セラミックグリーンシート２を焼成して焼成セラミック層３を形成した後、この誘引溝２ａ，２ｂに沿って焼成セラミック層３が分割され、誘引溝２ａが分割ライン（第１方向群）２ａとなるとともに、誘引溝２ｂが分割ライン（第２方向群）２ｂとなり、焼成セラミック層３が細片２ｃに細かく分割される
誘引溝２ａ，２ｂは、セラミックグリーンシート２の成形中、成形後または焼成処理後に形成することができる。例えば、粉末圧縮成形法または射出成形法で誘引溝２ａ，２ｂを形成する場合は、セラミックグリーンシート２の成形中に溝を形成することが好ましい。また、カレンダー法、押し出し法、または樹脂フィルム１上にドクターブレード等で塗布して成形したセラミックグリーンシート２に誘引溝２ａ，２ｂを形成する場合は、セラミックグリーンシート２の成形後、かつ焼成前に溝を形成することが好ましい。
【００６４】
次に、図１２に示すように、ステップＳ２で得られたセラミックグリーンシート２から樹脂フィルム１を剥がして、セラミックグリーンシート２のみのシートにする（ステップＳ３）。後述する焼成工程において、樹脂フィルム１は不要であるので、この工程で除去する。
【００６５】
なお、セラミックグリーンシート２が樹脂フィルム1上に形成されてない場合や、既に樹脂フィルム１が剥離されている場合には、このステップＳ３を省略できる。
【００６６】
次に、ステップＳ３で得られたセラミックグリーンシート２を加熱炉に入れ、焼成処理を行うことにより、焼成セラミック層３を製造する（ステップＳ４）。
【００６７】
次に、図１３に示すように、ステップＳ４で得られた焼成セラミック層３の誘引溝２ａ，２ｂが形成されている面と反対側の面に樹脂材層４と粘着材層５とが一体になった積層材層６（例えば両面粘着テープ）を設けるとともに、積層材層６が形成されている面と反対側の表面に、粉落ち防止のための保護材層７を設ける（ステップＳ５）。
【００６８】
保護材層７は、保護材層７を構成するＰＥＴ樹脂等のフィルムまたはシートを、粘着材を介して焼成セラミック層３の表面に粘着することにより、または、保護材層７を構成する樹脂を含有する塗料を焼成セラミック層３の表面に塗布することにより形成される。
【００６９】
具体的には、焼成セラミック層３の片面に樹脂フィルム（樹脂材層４に粘着材層５が設けられた積層材層６）を貼り付けるラミネート処理を行う。なお、図１に示すように、積層材層６の表面側には、粘着材層５を介在して剥離シート８が分割可能な状態で貼り合わされている。また、焼成セラミック層３を挟んだ他方の面には、保護材層７が貼り合わされている。
【００７０】
また、本ステップＳ５においては、焼成セラミック層３の端面３ａ（図１３を参照）の露出を防止するとの観点から、積層材層６と保護材層７とを、焼成セラミック層３よりも大き目のフィルムシートにより構成し、図１３に示すように、積層材層６の内面と保護材層７の内面とを接触させて重ね合わせることにより、接合し、焼成セラミック層３が積層材層６と保護材層７とにより包まれる構成としてもよい。
【００７１】
このように、焼成セラミック層３の少なくとも片面に樹脂材層４が粘着材層５で貼着されたセラミック複合シート１０を形成する。
【００７２】
なお、焼成セラミック層３の表面に積層材層６と保護材層７とを設ける構成としたが、焼成セラミック層３の片面のみに積層材層６又は保護材層７を設ける構成としても良く、焼成セラミック層３の両面に積層材層６（または、保護材層７）を設ける構成としてもよい。
【００７３】
次に、ステップＳ５で得られたセラミック複合シート１０の焼成セラミック層３を、分割線２ａ，２ｂを基準として細片２ｃに分割する（ステップＳ６）。なお、この際、焼成セラミック層３の一方の面と他方の面に形成された積層材層６と保護材層７は、分割されないでそのまま残り、焼成セラミック層３のみが細片２ｃに分割される。このような構成により、セラミック複合シート１０を、貼り合わせる対象部品の表面の凸凹状態に追従して折り曲げて、形状を変更できると共に、焼成セラミック層３の細片２ｃがバラバラに分離することを防止している。
【００７４】
ここで、上述のごとく、実施形態１では、複数の分割ライン２ａが第１方向Ｄ１に延びる第１方向群を構成し、分割ライン２ａと直角方向に設けられた複数の分割ライン２ｂがＤ２に延びる第２方向群を構成している。そして、図２に示すように、分割ライン２ａ（第１方向群）に対して、分割ライン２ｂ（第２方向群）の単位幅（例えば、図２に示す幅Ｗ）当たりの分割ライン数が多く設けられている。従って、セラミック複合シート１０は、分割ライン２ａと平行な方向（分割ライン２ｂと直角な方向である第１方向Ｄ１）で撓み難く、分割ライン２ｂと平行な方向（分割ライン２ａと直角な方向である第２方向Ｄ２）で撓み易いようになっている。換言すれば、図２の焼成セラミック層３を備えたセラミック複合シート１０を、図２で上下方向の軸線回りに折り曲げたときに撓み難く、図２の左右方向の軸線回りに折り曲げたときに撓み易くなっている。
【００７５】
このように、撓み易さを変えることにより、貼り付ける被付着物（対象部品）の凸凹が比較的多い、または凸凹差が大きい方向に分割ライン２ｂを設定し、比較的緩やかな方向に分割ライン２ａを設定することにより、手作業で貼り付ける際に持ち易く、かつ取り扱い易くなるとともに、貼り合わせ易くなる。また、分割ライン２ａ，２ｂの一方の端部を基準部として、対象部品に位置合わせする必要がある場合、分割ライン２ａの方向に撓み難く、相対的に分割ライン２ａの端部を平面状態に維持し易いので、この端部を基準端部として設定することが容易になる。従って、安定した基準が設定できるため、手作業で貼り付ける際の、作業者によるバラツキを防止できるメリットを有する。
【００７６】
なお、第１方向群に対する第２方向群の平均分割ライン数の比率は、１．３以上５．０以下であることが好ましい。比率が１．３未満の場合は、両者の差が無く、セラミック複合シート１０を扱い難くなる。逆に比率が５．０よりも大きい場合は、間隔の大きい方での撓み量が不足して、対象物の表面の凸凹に追従できない可能性が高くなる。従って、上記範囲とすることが好ましい。また、第１方向群の平均分割ライン数が、１ｃｍ幅当たり１本〜２０本であり、第２方向群の平均分割ライン数が、１ｃｍ幅当たり１．３本〜２６本であることが好ましい。平均分割ライン数が少ないと、細片２ｃの大きさが大きくなって、対象物の表面の凸凹に追従して折り曲げて貼り付けることが難しくなる。逆に、平均分割ライン数が多いと、セラミック複合シート１０が細片に細分化しすぎて取り扱い難くなる。従って、単位幅当たりの平均分割ライン数は上記範囲とすることが好ましい。
【００７７】
次に、図４〜図９に基づいて、焼成セラミック層３を細片２ｃに分割するための分割装置６０及び分割方法を説明する。図４〜図５に示すように、分割装置６０は、小径の第一ローラ６１（金属製）と大径の第二ローラ６２（樹脂製）とを備えている。この第一ローラ６１と第二ローラ６２は、各ローラの外周面で互いに圧接しており、圧接しているローラ６１，６２の間にセラミック複合シート１０を通過させることにより、セラミック複合シート１０の焼成セラミック層３を細片２ｃに分割する。
【００７８】
また、第一ローラ６１をモータ（図示省略）などの回転駆動源に接続し、第二ローラ６２をフリー回転可能にしている。従って、第一ローラ６１を回転させると、この回転に伴って、第二ローラ６２が回転するようになっている。なお、第二ローラ６２を駆動させて、第一ローラ６１をフリーに回転させてもよく、両方を駆動させる構成としてもよい。また、両ローラ６１，６２をフリーにして、強制的にセラミック複合シート１０を送り込むことも可能である。例えば、ゴムベルトなどにセラミック複合シート１０を載置して、ゴムベルトを駆動させて両ローラ６１，６２間に送り込むようにし、セラミック複合シート１０を搬送するようにしてもよい。
【００７９】
第一ローラ６１としては、第二ローラ６２やセラミック複合シート１０に接触した場合に、殆ど変形せず、かつ、セラミック複合シート１０が、第二ローラ６２と第一ローラ６１とに挟まれた場合に、セラミック複合シート１０が第一ローラ６１に押し付けられて、第一ローラ６１の表面に沿って移動することが可能であれば、材質は限定されない。例えば、金属、非金属、硬質樹脂等、或いはこれらの組み合わせが適用できる。実際には、剛体が好ましく、鉄やアルミ等の金属材が実用的には使いやすい。
【００８０】
第二ローラ６２としては、第一ローラ６１よりも低硬度であって、第一ローラ６１に接触（圧接）して第一ローラ６１の表面に沿って変形するが、離れると元の形状に復元する弾性復元力を有するものであれば、材質は特定されない。例えば、軟質樹脂、ウレタン樹脂、シリコン樹脂、発泡樹脂、エラストマー等、或いはこれらの組み合わせが適用できる。なお、樹脂やゴムなどのクッション材が実用上は好ましい。また、図５に示すように、第二ローラ６２を、金属等の剛体からなる芯材６２ａと、芯材６２ａの表面に設けられ、所定の厚さを有する樹脂製のクッション材６２ｂにより構成することにより、第二ローラ６２を本体部６４に回転可能に支持しやすくなるため好ましい。
【００８１】
次に、セラミック複合シート１０（即ち、焼成セラミック層３）の分割装置６０の１例を、図５に基づいて説明する。第二ローラ６２は、その両端が本体部６４にフリーに回転可能に取り付けられている。金属製の第一ローラ６１は、その両端が軸受部６３に支持され、この軸受部６３は長筒状の挿入ガイド部（図示省略）に上下動可能に挿入される。従って、第一ローラ６１は上下方向に移動可能となるように支持されている。また、この状態で、スプリング６６により軸受部６３を押圧する構成となっており、軸受部６３、挿入ガイド部、スプリング６６により、両ローラ６１，６２を圧接させる圧接機構６５が構成されている。また、スプリング６６の張力を調整する加圧力調整機構６７が設けられており、このスプリング６６の張力の調整により、第一ローラ６１の押し付け力（加圧力）を調整できるようになっている。
【００８２】
なお、本実施形態においては、第一ローラ６１の上下方向の位置を移動させて加圧力を調整するようにしたが、加圧力を調整できる構成であれば、この構成に限定されるものではない。例えば、位置を移動させずにスプリング力の強さで加圧力を調整する、或いはスプリング６６ではなく液圧シリンダーを用いて液圧で制御して調整する構成でもよい。また、位置と押圧力との両方で加圧力を調整することも可能である。また、第一ローラ６１は直径の異なるものや材質の異なるものに交換できるように着脱可能に構成されていることが好ましい。同様に、第二ローラ６２も交換可能となるように着脱できるものが好ましい。なお、上下の第一ローラ６１と第二ローラ６２とは、上下方向を逆にして配置してもよく、又両ローラ６１，６２を上下方向ではなく前後方向や水平方向に配置して、上下方向にセラミック複合シート１０を通すようにしてもよい。また、セラミック複合シート１０を斜めに通すように両ローラ６１，６２を配置してもよい。
【００８３】
また、第二ローラ６２の直径が、第一ローラ６１の直径よりも大きくなるように設定することが好ましい。このような構成により、セラミック複合シート１０が、第二ローラ６２によって、相対的に直径の小さいローラの外周に沿って押し付けられることになる。そして、この状態で、両ローラ６１，６２の回転に連れてセラミック複合シート１０が移動し、短い移動距離により、折り曲げられるようになるため、セラミック複合シート１０の移動方向を大きく変更することなく、焼成セラミック層３を効果的に分割できる。即ち、従来技術では、セラミック複合シート１０が両ローラ６１，６２から離れる際の方向を、意図的に両ローラに入る方向と変更して、セラミック複合シート１０がローラの外周に沿うように構成されていたが、本発明では、セラミック複合シート１０が両ローラ６１，６２から離れるときの方向を変更する必要がなく、当該方向を自由に設定することができるため、生産性に優れる。
【００８４】
次に、セラミック複合シート１０（即ち、焼成セラミック層３）の分割メカニズムについて、図６〜図９に基づいて説明する。
【００８５】
図６は、剛性が高く、小径の金属製の第一ローラ６１と、弾性復元力のある発泡ウレタン樹脂からなるクッション層を被覆層６２ｂとして金属製芯材６２ａに被覆した第２ローラ６２とが圧接され、第２ローラ６２にセラミック複合シート１０が接触した状態を示す。この圧接状態では、第２ローラ６２のクッション層６２ｂの一部が第一ローラ６１の表面の形状に沿って弾性変形している。また、ガイド部７０上に載置されたセラミック複合シート１０が移動して両ローラ６１，６２に接近し、セラミック複合シート１０の先端部分が先に第二ローラ６２に接触している。一方、セラミック複合シート１０の先端が金属製の第一ローラ６１に先に接触した場合は、セラミック複合シート１０の先端部分が損傷を受ける可能性があるが、本実施形態では、セラミック複合シート１０が第二ローラ６２のクッション層６２ｂに先に接触するので、上記損傷の危険性を防止できる。
【００８６】
次に、図７に示すように、第二ローラ６２の回転に従い、セラミック複合シート１０は、両ローラ６１，６２に接触した状態になる。そして、セラミック複合シート１０が、圧接状態の両ローラ６１，６２に挟まれて、両ローラ６１，６２の回転に伴い、更に搬送される。なお、図７〜図９においては、ガイド部７０や第二ローラ６２の芯材６２ａとクッション層６２ｂの境界の図示を省略する。
【００８７】
図８は、セラミック複合シート１０の先端部が圧接状態の両ローラ６１，６２間の一番狭い部分まで移動した状態を示す。この位置まで移動すると、クッション層６２ｂがセラミック複合シート１０を第一ローラ６１の外周に強く押し付ける弾力性を有する場合に、セラミック複合シート１０の先端部が第一ローラ６１の外周に沿った形状に僅かに湾曲するとともに弾性的に挟圧され、焼成セラミック層３が細片２ｃに分割される。
【００８８】
なお、セラミック複合シート１０が薄く、僅かな衝撃で細片２ｃに分割可能な場合は、セラミック複合シート１０を第一ローラ６１の外周に強く押し付けて、当該外周に沿うようにしなくても、第一ローラ６１と第二ローラ６２とが一番近い位置（両ローラ６１，６２の軸間を通る平面上の位置）において、所定の加圧力により、セラミック複合シート１０が確実に両ローラ６１，６２に挟持されることになるため、焼成セラミック層３が細片２ｃに分割される場合がある。この場合、セラミック複合シート１０を第一ローラ６１の外周に強く押し付ける必要が無いため、クッション層６２ｂを柔軟な層として設けてもよい。その結果、セラミック複合シート１０が第一ローラ６１の外周に沿って変形しなくても、第一ローラ６１と第二ローラ６２とが一番近い位置で強く挟まれることで、細片２ｃに分割される可能性がある。即ち、本発明では、セラミック複合シート１０が両ローラ６１，６２に挟まれて、第一ローラ６１の外周に沿って運ばれるように構成されているため、外周に沿って曲がるとともに、挟圧することにより、細片２ｃに分割されるが、上述のごとく、ローラ６１，６２に、薄くて僅かな衝撃で細片２ｃに分割可能なセラミック複合シート１０を通すようにして、挟圧することで分割する場合にも適用できる。
【００８９】
図９は、セラミック複合シート１０が両ローラ６１，６２の回転に伴って、両ローラ６１，６２間の一番狭い部分から更に先に移動した状態を示す。この場合も、クッション層６２ｂがセラミック複合シート１０を第一ローラ６１の外周に強く押し付ける弾力性を有する場合は、セラミック複合シート１０は先端部分に引き続いて第一ローラ６１の外周に沿って進み、セラミック複合シート１０の先端部分は両ローラ６１，６２から離れていく。
【００９０】
このように、焼成セラミック層３を分割ライン２ａで分割する。分割ライン２ａで分割されたセラミック複合シート１０を、９０°向きを変えて、両ローラ６１，６２間に通すことで、分割ライン２ｂでも分割されて、セラミック複合シート１０が矩形状の細片２ｃになる。
【００９１】
以上に説明したように、本実施形態においては、被付着物への貼り付けを行う前の段階で、確実にセラミック複合シート１０を細片２ｃに分割でき、かつ細片２ｃ間の隙間が殆ど存在しない状態のシートになっている。従って、本発明のセラミック複合シート１０を、被付着物、例えば、電子機器、電子部品などの表面の曲面部または凸凹面部に沿って貼付けた場合、分割線２ａ，２ｂを起点として、焼成セラミック層３が屈曲する又は折れることにより、分割線２ａ，２ｂ以外の場所で不定形に割れることなく、かつ、粉落ち現象が発生することがない。更に、平面は勿論、円柱状の側曲面および多少凹凸のある面においても密着、または実質的に密着させることができる。
【００９２】
図１４は、長方形の被対象物の形状に合わせて切断したセラミック複合シート１０を、ＩＣと通信用ループアンテナとが一体化した識別タグの裏面に、積層材層６の表面にある両面粘着テープの剥離シート８を剥がして、手作業で貼り付けている状態である。ここで、上述のごとく、複数の分割ライン２ａ間の間隔と，複数の分割ライン２ｂ間の間隔とが異なるため、分割ライン２ａと平行な方向には撓み難く、分割ライン群２ｂと平行な方向には撓み易くなる。従って、貼り付ける前に作業員がセラミック複合シート１０を手に持って保持する際にも、四方に同じように撓まないため、方向性を確保して保持でき、持ち方も安定する。更に、焼成セラミック層３の四方の端部３ｂのうち、分割ライン群２ａの端になる方向の端部３ｂを貼り付け部分の位置合わせにして、貼り付けることが容易にできる。特に、セラミック複合シート１０において、第１方向群と第２方向群との撓み易さが異なるため、被付着物の凸凹に沿わせて貼り合わせる際に、セラミック複合シート１０が極度に変形したり、意図しない方向に変形したりすることを防止できる。
【００９３】
なお、実施形態１では、第一ローラ６１と第二ローラ６２とからなるローラ対を１組のみ設け、このローラ対に２回通過させることにより、分割ライン２ａと分割ライン２ｂとにより分割するようにしたが、本発明は、これに限られるものではない。例えば、第一ローラ６１と第二ローラ６２とからなるローラ対を２組設けて、セラミック複合シート１０が一方のローラ対６１，６２によって分割ライン２ａで分割され、他方のローラ対６１，６２によって分割ライン２ｂで分割されるようにしてもよい。このように配置すると、連続して別々の方向で分割されるため、細かい細片２ｃに分割され易い。また、この場合に、一方のローラ対６１，６２と他方のローラ対６１，６２との両方に加圧力調整機構６７を設けることで、圧接機構６５のスプリング６６の張力を加圧力調整機構６７で調整して、第一ローラ６１の押し付け力（加圧力）を調整することができる。なお、加圧力調整機構６７により、両ローラ対６１,６２における各々の加圧力の値を同じにしてもよく、異なる値にしてもよい。即ち、加圧力を自由に調整できるため、分割装置の利用価値が大幅に拡大する。
【００９４】
また、分割ラインは、第１及び第２方向群の２つに限られるものではなく、それら以外の方向に延びる方向群を有する（即ち、３つ以上の方向群を有する）構成としてもよい。更に、両ローラ対６１，６２は２組だけではなく、３組以上設けてもよい。
【００９５】
また、分割装置としては、上記ローラ対に限られるものではなく、他の分割手段でもよい。例えば、弾性のある台上で一本のローラにより分割するようにしてもよい。また、ローラ以外の機構、例えば、刃先を潰した分割刃又は凸凹のある平面型で型押しして割る方法や、この方法と普通のローラ割りの２つの方法を組み合わせてもよい。
【００９６】
なお、上記ローラ対６１，６２を使用する場合、セラミック複合シート１０の搬入方向及び搬出方向を規制する必要がない。即ち、ローラ６１の周りに巻き付くように方向を変更することなく、分割できるため、設計の自由度が大幅に向上する。更に、分割した細片２ｃの隙間に樹脂層を形成する樹脂やセラミック粉が入り込むという不都合が防止できるため、透磁率が安定し、変形のない、フラットなフレキシブルシートを得ることができる。
【００９７】
［実施形態２］
次に、図１５に基づいて、本発明の実施形態２を説明する。なお、実施形態２では、実施形態１と異なる部分のみ説明する。
【００９８】
実施形態２は、実施形態１のステップＳ２を省略した製造方法である。即ち、セラミックグリーンシート２の樹脂フィルム１と反対側の面に、割れ目（分割ライン）となる誘引溝２ａ，２ｂを形成するステップを省略する。特に、このステップを省略するのは、セラミック複合シート１０が薄くて割れ易い場合や、セラミック複合シート１０の素材が誘引溝を２ａ，２ｂを設けなくても割れ易い場合には、有効な製造方法である。
【００９９】
実施形態２では、焼成セラミック層３の組成、厚さ、樹脂層の積層材や厚さに起因して、割れ目の形成状態に多少の差異が生じるが、基本的には、図２に示す分割ライン２ａ，２ｂで分割される。即ち、セラミック複合シート１０を図５のローラ対（ローラ６１，６２）に通すことで、ローラ６２により、ローラ６１の外周に押し付けられた状態、あるいはローラ６１，６２の一番狭い部分で略短冊状に分割されることにより、分割ライン２ａが得られる。この分割ライン２ａが形成されたセラミック複合シート１０の向きを９０°変更し、図５のローラ対（ローラ６１，６２）に通すと、単位幅当たりの平均分割ライン数が、分割ライン２ａよりも多い分割ライン２ｂで分割されることとなる。なお、この場合、分割ライン２ｂの分割幅を制御するためには、ローラ対を別に設けて、ローラへの加圧力を変える、ローラ径を変える、ローラの材質を変える等の対策をするようにすればよいものであり、簡単に対応できる。
【０１００】
そして、この実施形態２においても、実施形態１と同様に、分割ライン２ａがほぼ等しい間隔で分割され、かつ分割ライン２ｂのライン数が、分割２ａのライン数に比し多く、ほぼ等しい間隔で分割されているため、ほぼ均等な大きさの細片２ｃが得られ、かつ対象部品の表面の凸凹に応じて折り曲げて貼り付けることができる。また、貼り付け作業時において、位置合わせに狂いが生じ難く、取り扱いが容易であるため、作業者による貼り付け状態のばらつきが出にくい。
【０１０１】
［実施形態３］
次に、本発明の実施形態３を説明する。なお、実施形態３では、実施形態１と異なる部分のみ説明する。
【０１０２】
図示を省略するが、実施形態３においては、実施形態１のステップＳ２（フィルム１と反対側の面に、割れ目（分割ライン）となる誘引溝２ａ，２ｂを形成するステップ）において、誘引溝２ａのみを形成し、誘引溝２ｂを省略する点に特徴がある。本実施形態は、セラミック複合シート１０が薄くて割れ易い場合や、セラミック複合シート１０が、誘引溝２ｂを設けなくても割れ易い場合に有効な製造方法である。
【０１０３】
また、実施形態３では、１方向のみ明確な分割ライン２ａとしておき、１方向にほぼ同じ間隔で短冊状に細分化されたセラミック複合シート１０を製造する。また、セラミック複合シート１０を別の方向、例えば、分割ライン２ａと直角な方向に向け、ローラ６１，６２を通して、分割ライン２ｂで細分化する。このような構成により、焼成セラミック層３が分割ライン２ａと分割ライン２ｂとで細かく細分化されるとともに、分割ライン２ａの間隔に対して分割ライン２ｂの間隔を狭くするように分割することにより、実施形態１と同様な効果が得られる。また、焼成する前のセラミックグリーンシート２に、誘引溝２ａが設けられていても、他方の誘引溝２ｂが設けられてないため、セラミックグリーンシート２を取り扱っている作業中に、変形し難く、破損しにくい。
【０１０４】
実施形態３では、セラミック複合シート１０を図５のローラ対（ローラ６１，６２）に通すことにより、ローラ６２により、ローラ６１に押し付けられること、或いはローラ６１，６２間の一番狭い部分で短冊状に分割され、分割ライン２ａが得られる。この分割ライン２ａが形成されたセラミック複合シート１０の向きを９０°変更し、図５のローラ対（ローラ６１，６２）に通すことにより、ローラ６２により、ローラ６１に押し付けられることで分割される。
【０１０５】
この場合に、２番目の分割ラインの分割幅を制御するためには、ローラ対を別に設けて、ローラへの加圧力を変える、ローラ径を変える等の方法により、簡単に対応できる。
【０１０６】
[実施形態４]
次に、本発明の実施形態４を説明する。なお、実施形態３では、実施形態１と異なる部分のみ説明する。
【０１０７】
実施形態４の製造方法は、実施形態１と同じ製造方法であり、図示を省略するが、実施形態１の場合とは異なり、誘引溝２ａ，２ｂが直交方向以外の異なる方向に設けられている。このような構成により、対象部品の形状が矩形でない場合、対象部品の凸凹に対応する折れ曲がり方向が直角でない場合等に好都合である。
【０１０８】
また、実施形態４の場合も、実施形態１と同様に、セラミック複合シート１０を図４のローラ対（ローラ６１，６２）に通すことで、短冊状に分割され、分割ライン２ａが得られる。このセラミック複合シート１０を、所定角度に向きを変えて、図４のローラ対（ローラ６１，６２）に通すことで、分割ライン２ｂが得られる。
【０１０９】
［その他の実施形態］
上記実施形態では、セラミック複合シート１０を、そのまま両ローラ６１，６２間に通したが、ゴム製のコンベアにセラミック複合シート１０を連続して貼り付けて、コンベア側を第二ローラ６２側に設定するとともに、セラミック複合シート１０側を第一ローラ６１側に設定して、両ローラ間を通すようにしてもよい。この場合、連続してセラミック複合シート１０を通すことができる。
【実施例】
【０１１０】
次に、実施例について説明する。【０１１１】
（実施例１）
磁性粉末（戸田工業社製、商品名：Ｎｉ−Ｚｎ−ＣｕフェライトＦＲＸ−９５２）１００重量部、ブチルフタリルブチルグリコレート２ｍｌ、ブチラール樹脂１２重量部および溶媒としてトルエン１００ｍｌをボールミルで混合・溶解・分散した。油ロータリー真空ポンプで減圧脱泡した後、厚さ１００μｍのポリエチレンテレフタレート（ＰＥＴ）フィルムに、得られた混合物をドクターブレードで一定の厚さに塗布し、１００℃熱風で３０分間乾燥して、厚さ１００μｍのセラミックグリーンシート２を得た。得られたセラミックグリーンシート２を５枚重ね、耐水耐熱の袋に入れて脱気した後、当該袋の開口部をシールして、８０℃に加熱しながら２０分間静水圧プレスし、厚さ５００μｍの積層グリーンシート２を得た。【０１１２】
刃の断面形状が三角形（Ｖ字形）で、かつ、刃の先から２００μｍの部分の厚さが２００μｍである先端部を有する刃を使用して、得られた厚さ５００μｍのグリーンシート２の表面に幅１．５ｍｍ間隔で、深さ２００μｍの誘引溝（分割ライン）２ａを第１方向群として形成し、これと直角な方向に、幅１．０ｍｍ間隔で、深さ２００μｍの誘引溝（分割ライン）２ｂを第２方向群として形成し、長方形の誘引溝２ａ，２ｂを形成した。このグリーンシート２を熱処理炉に入れた。熱処理炉で、昇温速度０．５℃／分で室温から５００℃まで昇温し、５００℃で６時間保持して脱脂した後、９００℃に加熱して２時間焼成した。得られた焼成セラミック層３の一枚の厚さは約４００μｍであった。誘引溝２ａ，２ｂは、それぞれ幅１．５ｍｍ，１．０ｍｍ間隔の格子状のＶ字形溝であり、誘引溝２ａ，２ｂの溝開口部の幅は約１１０μｍ、溝の深さは約１００μｍであった。【０１１３】
次に、焼成セラミック層３の誘引溝２ａ，２ｂが形成されている面に保護材層７として厚さ１．０ｍｍのポリエステルフィルム粘着テープを貼着した。次に、保護材層７の反対側の焼成セラミック層３の表面に、積層材層６として両面粘着テープを貼って、セラミック複合シート１０を得た。焼成セラミック層３の周囲では、保護材層７と積層材層６が接着されて、焼成セラミック層３の端部３ｂが露出していなかった。また、セラミック複合シート１０の透磁率μは１６２であった。【０１１４】
このセラミック複合シート１０を、誘引溝２ａの第１方向群をローラ６１，６２の軸方向にして、ローラ６１，６２間に通し、焼成セラミック層３を誘引溝２ａで分割して、１．５ｍｍ間隔の分割ライン２ａを形成した。次いで、この分割されたセラミック複合シート１０を誘引溝２ｂの第２方向群をローラ６１，６２の軸方向にして、ローラ６１，６２間に通し、焼成セラミック層３を誘引溝２ｂで分割して、１．０ｍｍ間隔の分割ライン２ｂを形成した。このように、焼成セラミック層３を２回で分割し、分割ライン２ａ及び分割ライン２ｂで１．５ｍｍ×１．０ｍｍの長方形に分割された細片２ｃを得た。【０１１５】
このようにして、焼成セラミック層３が分割ライン６１，６２で細片２ｃに分割され、焼成セラミック層３の両表面及び焼成セラミック層３の端部３ｂに保護材層７及び積層材層６が付着されたセラミック複合シート１０を得た。【０１１６】
次に、セラミック複合シート１０を被対象物（識別タグ）の貼り合せ部分に応じた形状に、切断刃やプレス型等の機械機構を使って切断した。図７は、長方形の被対象物の形状に合わせた形状に切断したセラミック複合シート１０を、ＩＣと通信用ループアンテナとが一体化した識別タグの裏面に、積層材層６の剥離シート８を剥がして手作業で、貼り付ける状態である。この貼り付け作業において、分割ライン群２ａ，２ｂ間で間隔が異なるので、分割ライン群２ａと平行な方向には撓み難く、分割ライン群２ｂと平行な方向には撓み易くなっていた。そのため、貼り付ける作業時に、作業員がセラミック複合シート１０を手に持って保持する際にも、四方に同じように撓まず、方向性を確保して保持でき、持ち方も安定した。更に、焼成セラミック層３の四方の端部３ｂのうち、分割ライン群２ａの端になる方向の端部３ｂを貼り付け部分の位置合わせにして、貼り付けることが容易にできた。【０１１７】
次に、特許第３２６２９４８号に記載のデータキャリア装置において、応答器に代えて、得られた識別タグ部材を金属箱の表面に装着したところ、質問器との応答は良好で、セラミック複合シート１０は、金属の影響を排除できていることを確認した。また、セラミック複合シート１０は、分割ライン２ａ，２ｂを起点として折れて、不定形への破損および粉落ち現象が生じることなく、識別タグから容易に引き剥すことができた。そして、このセラミック複合シート１０は繰り返し使用することができた。引き剥されたセラミック複合シート１０は、分割ライン２ａ，２ｂで折れた状態であり、その透磁率μは１００であった。【０１１８】
（実施例２）
セラミックグリーンシート２の誘引溝２ａ，２ｂの間隔を２．０ｍｍ，１．０ｍｍとし、焼成後は２．０ｍｍ，１．０ｍｍの誘引溝が形成された焼成セラミック層３を得たこと以外は、実施例１と同様にして、セラミック複合シート１０を作製した。【０１１９】
（実施例３）
セラミックグリーンシート２の誘引溝２ａ，２ｂの間隔を３．０ｍｍ，１．０ｍｍとし、焼成後は３．０ｍｍ，１．０ｍｍの誘引溝が形成された焼成セラミック層３を得たこと以外は、実施例１と同様にして、セラミック複合シート１０を作製した。【０１２０】
（実施例４）
セラミックグリーンシート２の誘引溝２ａ，２ｂの間隔を３．０ｍｍ，２．０ｍｍとし、焼成後は３．０ｍｍ，２．０ｍｍの誘引溝が形成された焼成セラミック層３を得たこと以外は、実施例１と同様にして、セラミック複合シート１０を作製した。【０１２１】
（実施例５）
セラミックグリーンシート２の誘引溝２ａ，２ｂの間隔を４．０ｍｍ，２．０ｍｍとし、焼成後は４．０ｍｍ，２．０ｍｍの誘引溝が形成された焼成セラミック層３を得たこと以外は、実施例１と同様にして、セラミック複合シート１０を作製した。【０１２２】
（実施例６）
セラミックグリーンシート２の誘引溝２ａ，２ｂの間隔を６．０ｍｍ，２．０ｍｍとし、焼成後は６．０ｍｍ，２．０ｍｍの誘引溝が形成された焼成セラミック層３を得たこと以外は、実施例１と同様にして、セラミック複合シート１０を作製した。【０１２３】
（実施例７）
実施例７で、実施例１と異なる点は以下の点である。セラミックグリーンシート２を２００μｍの厚さで、誘引溝を形成しないで焼成した。焼成時には、１５０μｍの厚さのセラミック層３となった。この焼成セラミック層３で、両表面に保護材層７と積層材層６とを貼り合わせて、セラミック複合シート１０を形成した。このセラミック複合シート１０を１方向からローラ６１，６２間に通し、さらにセラミック複合シート１０を９０°向きを変えて、同じローラ６１，６２間に通した。その時の焼成セラミック層３の分割ライン群２ａの平均分割ライン数が１ｃｍ幅当たり６．７本、分割ライン群２ｂの平均分割ライン数が１ｃｍ幅当たり１０本であり、両ライン群の比率は、１．５であった。【０１２４】
（実施例８）
セラミック複合シート１０をローラに通す際のローラの加圧力を調整して、分割ライン群２ａ，２ｂの平均分割ライン数が５本，１０本の焼成セラミック層３を得たこと以外は、実施例７と同様にして、セラミック複合シート１０を作製した。【０１２５】
（実施例９）
セラミック複合シート１０をローラに通す際のローラの加圧力を調整して、分割ライン群２ａ，２ｂの平均分割ライン数が３．３本，１０本の焼成セラミック層３を得たこと以外は、実施例７と同様にして、セラミック複合シート１０を作製した。【０１２６】
（実施例１０）
セラミック複合シート１０をローラに通す際のローラの加圧力を調整して、分割ライン群２ａ，２ｂの平均分割ライン数が３．３本，５本の焼成セラミック層３を得たこと以外は、実施例７と同様にして、セラミック複合シート１０を作製した。【０１２７】
（実施例１１）
セラミック複合シート１０をローラに通す際のローラの加圧力を調整して、分割ライン群２ａ，２ｂの平均分割ライン数が２．５本，５本の焼成セラミック層３を得たこと以外は、実施例７と同様にして、セラミック複合シート１０を作製した。【０１２８】
（実施例１２）
セラミック複合シート１０をローラに通す際のローラの加圧力を調整して、分割ライン群２ａ，２ｂの平均分割ライン数が１．７本，５本の焼成セラミック層３を得たこと以外は、実施例７と同様にして、セラミック複合シート１０を作製した。【０１２９】
（実施例１３）
実施例１３で、実施例１と異なる点は、以下の点である。セラミックグリーンシート２に５ｍｍ間隔の誘引溝２ａのみを形成し、誘引溝２ｂを形成しないで焼成した。焼成時には、４００μｍの厚さのセラミック層３で、誘引溝２ａの間隔は１．５ｍｍとなった。この焼成セラミック層３で、両表面に保護材層７と積層材層６とを貼り合わせて、セラミック複合シート１０を形成した。このセラミック複合シート１０を誘引溝２ａの方向（第１方向群）をローラ６１の軸と平行な方向にして、ローラ６１，６２間に通し、さらにセラミック複合シート１０を９０°向きを変えて、同じローラ６１，６２間に通した。分割ライン群２ａの平均分割ライン数が１ｃｍ幅当たり６．７本、分割ライン群２ｂの平均分割ライン数が１ｃｍ幅当たり１０本であり、両ライン群の比率は、１．５であった。【０１３０】
（実施例１４）
誘引溝が、１２０°で交差する２本の分割ラインで形成されていること以外は、実施例１と同様にして、セラミック複合シート１０を作製した。【０１３１】
（比較例１）
セラミックグリーンシートの第１方向群と第２方向群の誘引溝として、両方向群に同じ間隔で１．０ｍｍ間隔の誘引溝を形成した以外は実施例１と同様にしてセラミック複合シートを作製した。更に、実施例１と同様にセラミック複合シートを識別タグに装着した。その作業中において、第１方向群と第２方向群の誘引溝の間隔が同じであるため、どちらの方向にも同じように撓みが生じ、結果として、作業者が手に持って作業する場合に扱い難いとともに、位置合わせが難しく、作業者により貼り付け位置にバラツキが生じた。また、意図しない方向に撓み過ぎて、正規の位置に貼り付けることが困難になるケースも生じた。【０１３２】
なお、上記実施例１〜１４と比較例１について、分割ライン間の幅である分割幅と単位幅当たりの平均分割ライン数を以下の表にまとめた。なお、「ライン比率」とは、（第２方向群のライン数）÷（第１方向群のライン数）のことである。また、誘引溝を形成した実施例である実施例１〜６と比較例１とを表１に、誘引溝を形成しない実施例である実施例７〜１４と比較例１とを表２にそれぞれ示す。【０１３３】
【表１】
2016092735.tif 000003
【０１３４】
【表２】
2016092735.tif 000004
【産業上の利用可能性】
【０１３５】
本発明は、電子機器の平面、曲面又は凸凹の表面に貼着、剥離の可能なセラミック複合シート及びその製造方法に極めて有用である。
【符号の説明】
【０１３６】
１    樹脂フィルム
２    セラミックグリーンシート
２ａ    分割ライン（第１方向群）、誘引溝
２ｂ    分割ライン（第２方向群）、誘引溝
３    焼成セラミック層
３ａ    切断面
４    樹脂材層
５    粘着材層
６    積層材層
７    保護材層
８    剥離シート
１０    セラミック複合シート
６０    分割装置
６１    第一ローラ
６２    第二ローラ
６２ａ    芯材
６２ｂ    クッション材
６３    軸受部
６５    圧接機構
６６    スプリング
６７    加圧力調整機構
７０    ガイド部
【図１】
2016092735.tif 000005
【図２】
2016092735.tif 000006
【図３】
2016092735.tif 000007
【図４】
2016092735.tif 000008
【図５】
2016092735.tif 000009
【図６】
2016092735.tif 000010
【図７】
2016092735.tif 000011
【図８】
2016092735.tif 000012
【図９】
2016092735.tif 000013
【図１０】
2016092735.tif 000014
【図１１】
2016092735.tif 000015
【図１２】
2016092735.tif 000016
【図１３】
2016092735.tif 000017
【図１４】
2016092735.tif 000018
【図１５】
2016092735.tif 000019
【手続補正書】
【提出日】平成29年6月7日(2017.6.7)
【手続補正１】
【補正対象書類名】明細書
【補正対象項目名】００５０
【補正方法】変更
【補正の内容】
【００５０】
焼成セラミック層３の表面に設けられる樹脂材層４や粘着材層５で構成される積層材層６や保護材層７等の樹脂素材を含む層を総称して樹脂層という。
【手続補正２】
【補正対象書類名】明細書
【補正対象項目名】００５１
【補正方法】変更
【補正の内容】
【００５１】
樹脂材層４及び粘着材層５が一体に設けられた積層材層６としては、両面粘着テープが挙げられる。両面粘着テープとしては、特に制限されるものではなく、公知の両面粘着テープを使用し得る。また、積層材層６として、焼成セラミック層３の片面に、粘着材層５、屈曲性且つ伸縮性を有する樹脂材層４、粘着材層５および剥離シート８を順次積層したものであってもよい。
【手続補正３】
【補正対象書類名】明細書
【補正対象項目名】００８５
【補正方法】変更
【補正の内容】
【００８５】
図６は、剛性が高く、小径の金属製の第一ローラ６１と、弾性復元力のある発泡ウレタン樹脂からなるクッション層６２ｂを被覆層として金属製芯材６２ａに被覆した第２ローラ６２とが圧接され、第２ローラ６２にセラミック複合シート１０が接触した状態を示す。この圧接状態では、第２ローラ６２のクッション層６２ｂの一部が第一ローラ６１の表面の形状に沿って弾性変形している。また、ガイド部７０上に載置されたセラミック複合シート１０が移動して両ローラ６１，６２に接近し、セラミック複合シート１０の先端部分が先に第二ローラ６２に接触している。一方、セラミック複合シート１０の先端が金属製の第一ローラ６１に先に接触した場合は、セラミック複合シート１０の先端部分が損傷を受ける可能性があるが、本実施形態では、セラミック複合シート１０が第二ローラ６２のクッション層６２ｂに先に接触するので、上記損傷の危険性を防止できる。
【手続補正４】
【補正対象書類名】明細書
【補正対象項目名】００９８
【補正方法】変更
【補正の内容】
【００９８】
実施形態２は、実施形態１のステップＳ２を省略した製造方法である。即ち、セラミックグリーンシート２の樹脂フィルム１と反対側の面に、割れ目（分割ライン）となる誘引溝２ａ，２ｂを形成するステップを省略する。特に、このステップを省略するのは、セラミック複合シート１０が薄くて割れ易い場合や、セラミック複合シート１０の素材が誘引溝２ａ，２ｂを設けなくても割れ易い場合には、有効な製造方法である。
【手続補正５】
【補正対象書類名】明細書
【補正対象項目名】０１３６
【補正方法】変更
【補正の内容】
【０１３６】
１    樹脂フィルム
２    セラミックグリーンシート
２ａ    分割ライン（第１方向群）、誘引溝
２ｂ    分割ライン（第２方向群）、誘引溝
３    焼成セラミック層
３ａ    切断面
４    樹脂材層
５    粘着材層
６    積層材層
７    保護材層
８    剥離シート
１０    セラミック複合シート
６０    分割装置
６１    第一ローラ
６２    第二ローラ
６２ａ    芯材
６２ｂ    クッション層（クッション材）
６３    軸受部
６５    圧接機構
６６    スプリング
６７    加圧力調整機構
７０    ガイド部
［補正の理由等］
段落［００５０］，［００５１］，［００８５］，［００９８］，［０１３６］において誤記の訂正を行いました。これらは、いずれも出願当初の明細書の記載及び図面の記載から誤記であることが明白です。従って、本補正は出願当初の明細書等に記載した事項の範囲内においてするものです。
【国際調査報告】
2016092735.tif 000020
2016092735.tif 000021
2016092735.tif 000022
2016092735.tif 000023